СПОСОБ ПОЛУЧЕНИЯ ЖЕСТКИХ ПОЛИМЕРНЫХ ПЕНОМАТЕРИАЛОВ

1. Способ получения жесткого полимерного пеноматериала, включающий в себя взаимодействие компонентов от А до С в присутствии компонента D или содержащего изоцианатные группы форполимера компонентов А и В с компонентом С в присутствии компонента D, общее количество которых составляет 100 мас.%,
(A) от 35 до 65 мас.%, по меньшей мере одного полиизоцианатного компонента А,
(B) от 5 до 50 мас.%, по меньшей мере одного полиолового компонента В,
(C) от 5 до 45 мас.%, по меньшей мере одного компонента поликарбоновой кислоты С и
(D) от 0,05 до 1 мас.%, по меньшей мере одного компонента основания Льюиса D, причем компонент основания Льюиса представляет собой N-метилимидазол, и
причем взаимодействие осуществляется с выделением диоксида углерода.
2. Способ по п. 1, отличающийся тем, что полиоловый компонент В имеет среднюю молекулярную массу от 200 г/моль до 6000 г/моль.
3. Способ по п. 1, отличающийся тем, что компонент А имеет среднюю молекулярную массу в диапазоне от 100 г/моль до 750 г/моль.
4. Способ по одному из пп. 1-3, отличающийся тем, что компонент В имеет OH-число от 10 мг КОН/г до 1000 мг КОН/г.
5. Способ по одному из пп. 1-3, отличающийся тем, что жесткий полимерный пеноматериал имеет плотность пены от 10 г/л до 200 г/л.
6. Способ по одному из пп. 1-3, отличающийся тем, что взаимодействие осуществляется в присутствии стабилизатора пены, который предпочтительно включает в себя силоксановый сополимер.
7. Способ по одному из пп. 1-3, отличающийся тем, что полиоловый компонент В представляет собой простой полиэфирполиол или сложный полиэфирполиол.
8. Способ по одному из пп. 1-2, отличающийся тем, что при взаимодействии компонент С используется растворенным в компоненте В.
9. Жесткий полимерный пеноматериал, который является производным полиизоцианатов, полиолов или содержащего изоцианатные группы форполимера из них, а также поликарбоновых кислот в качестве мономеров, в котором главная полимерная цепь имеет уретановые и амидные группы, и имеющий плотность пеноматериала от 10 г/л до 200 г/л.
10. Полиоловая смесь, включающая компоненты В, С и D, как они определяются в одном из пп. 1-4 или 7, причем компонент С может присутствовать растворенным в компоненте В, и причем приведенные выше количества компонентов В, С и D, сумма которых составляет от 35 до 65 мас.%, обозначают только количественные соотношения компонентов В, С и D по отношению друг к другу.
11. Применение жесткого полимерного пеноматериала по п. 9 для теплоизоляции или в качестве конструкционного материала.
12. Применение по п. 11 для изготовления холодильных или морозильных аппаратов, приборов для нагревания или хранения горячей воды или их частей или для теплоизоляции зданий, транспортных средств или аппаратов.
13. Применение по п. 11 в качестве внутреннего слоя из пеноматериала для сэндвичевых композиционных материалов.